(57)【特許請求の範囲】
【請求項１】
Ｓｎ／Ｐのモル比が０．３〜０．８である結晶性層状リン酸スズをプロトン伝導体としてプロトン伝導性固体電解質膜全体中の５０質量％以上含有することを特徴とするプロトン伝導性固体電解質膜。
【請求項２】
結晶性層状リン酸スズが、結晶水を有することを特徴とする請求項１記載のプロトン伝導性固体電解質膜。
【請求項３】
結晶性層状リン酸スズのＳｎ／Ｐのモル比が、０．４〜０．６であることを特徴とする請求項１または２記載のプロトン伝導性固体電解質膜。
【請求項４】
請求項１〜３のいずれかに記載のプロトン伝導性固体電解質膜を用いたことを特徴とする燃料電池。
【発明の詳細な説明】
【技術分野】
【０００１】
本発明は、結晶性層状リン酸スズをプロトン伝導体とするプロトン伝導性固体電解質膜およびそれを用いた燃料電池に関し、さらに詳しくは、１００℃以上の温度領域においても優れたプロトン伝導性を示すプロトン伝導性固体電解質膜およびそのプロトン伝導性固体電解質膜の有する特性を生かした燃料電池に関する。
【背景技術】
【０００２】
近年、クリーンエネルギー源としての燃料電池が注目されている。この燃料電池としては、リン酸塩型（ＰＡＦＣ）、溶融炭酸塩型（ＭＣＭＦ）、固体酸化物型（ＳＯＦＣ）、固体高分子型（ＰＥＦＣ）などが知られている。それらの中でも、固体高分子型の燃料電池は、常温作動が可能なことから、小型機器用電池として注目を浴びている。
【０００３】
固体高分子型燃料電池は、（１）作動温度が低く取扱が容易、（２）電流密度が高く小型化が可能、（３）発電効率が高い、（４）電解質が固体であるため、メンテナンスが容易で長寿命が期待できる、（５）ＮＯx 、ＳＯx などの排出がなく、環境特性に優れる、などの利点を有しており、自動車用をはじめ定置型発電機として期待されている。
【０００４】
しかしながら、現行の固体高分子型燃料電池は、その名称のように電解質が固体高分子材料で構成されていて含水状態でのみ動作するため、加湿などの水分管理が必要であり、また、通常８０℃以上では、固体高分子膜の含水率が低下して、プロトン伝導に必要な含水率を維持できないことと、有機材料のために長期間にわたって高温にさらすと熱劣化が生じるため、使用できないという問題があった。さらに、８０℃より低い温度で作動させた場合は、電極触媒の白金の一酸化炭素による被毒が大きいという問題もあった。
【０００５】
これらの問題に対応するため、８０℃以上特に１００℃以上の温度領域でも使用できる固体電解質材料の開発が望まれており、また、種々の材料も提案されている。
【０００６】
これまでのプロトン伝導体に関する研究では、主として現在使用されているフッ素樹脂系陽イオン交換膜（例えば、デュポン社製の商品名ナフィオン）の耐熱性向上や他の耐熱性高分子の使用などが中心であり、さらなる耐熱性向上のため、各種無機系材料も検討されている。
【０００７】
例えば、無機系材料としては、周期表の第５Ａ属元素を含むリン酸−シリカ系複合酸化物が、２００〜２５０℃の温度領域でもプロトン伝導性を示すことが報告されている。
【特許文献１】特開２００３−１８７６３５号公報
【０００８】
また、リン酸アルミニウムやα−リン酸ジルコニウムをメカニカルミリング処理し、プロトン伝導性を向上させる方法も提案されている。
【特許文献２】特開２００３−２８１９３１号公報
【０００９】
しかしながら、この場合は、耐湿性が充分でなく、現在のところ、実用化に至っていない。
【００１０】
また、金属のリン酸塩、バナジウム酸塩、タングステン酸塩、ヒ素酸塩、モリブデン酸塩などを燃料電池用のイオンキャリア膜として使用することも古くから提案されていて、その中には、リン酸スズも例示されている。
【特許文献３】英国特許第１，１１０，４２５号明細書
【００１１】
この特許文献３は、リン酸スズの構造、特性などに関する詳細な記載をしていないものの、１９６３年の出願に係るものであって、その当時のリン酸スズの製造にあたって採用されていた沈殿法では、結晶性層状リン酸スズを製造することができなかったため、この特許文献３に記載のリン酸スズは非層状構造のリン酸スズと考えられ、そのような非層状構造のリン酸スズは、後記の比較例１でも示すように、充分なプロトン伝導性を有していないという問題があった。
【発明の開示】
【発明が解決しようとする課題】
【００１２】
次世代燃料電池として期待される固体高分子型燃料電池については、定置型、自動車用ともに開発が進められているが、大幅な普及のためには高温で作動できる固体電解質膜と、コストダウンのために白金を極端に減らした電極の開発が最重要課題とされている。
【００１３】
従って、燃料電池用の固体電解質膜としては、そのプロトン伝導性がこれまでのように８０℃以下の低温で発揮されるだけでなく、１００℃以上の乾燥雰囲気中においても、プロトン伝導性が発揮される必要がある。
【００１４】
また、燃料電池の燃料としては水素が理想的であるが、実際にはメタノール、ガソリン、天然ガスなどを改質し、取り出した水素を使用する必要がある。上記改質方法としては、通常水蒸気改質法と部分酸化法とが採用されているが、これらの改質系水素燃料では、程度の差はあるものの、一酸化炭素（ＣＯ）が副生するため、電極触媒に使用される白金に一酸化炭素による被毒が生じ、電極の機能が低下するという問題がある。特に１００℃以下の低温領域では、その影響が大きいため、燃料中の一酸化炭素の濃度を抑制することや一酸化炭素を除去することが必要であり、一酸化炭素の濃度を１０ｐｐｍ以下にすることが好ましいと言われている。この一酸化炭素による白金電極の被毒は、温度が高いほど抑制されるとされていることから、１００℃以上で使用可能なプロトン伝導体を開発すれば、一酸化炭素による電極の被毒問題を解決できると考えられる。
【００１５】
従って、本発明は、燃料電池に使用する従来のプロトン伝導体の問題点を解決し、かつ、従来とは異なる手段で、１００℃以上での温度領域でも優れたプロトン伝導性を示すプロトン伝導性固体電解質膜を提供し、それによって、電極の被毒が少なく、優れた特性が発揮できる燃料電池を提供することを目的とする。
【課題を解決するための手段】
【００１６】
本発明者らは、上記課題を解決するために鋭意研究を重ねた結果、Ｓｎ／Ｐのモル比が０．３〜０．８の結晶性層状リン酸スズをプロトン伝導体として用い、プレスして膜を作製し、交流インピーダンス法によりそのプロトン伝導性を評価したところ、この結晶性層状リン酸スズをプロトン伝導体とする膜が１００℃以上の温度領域でしかも乾燥した条件下においても優れたプロトン伝導性を示すことを見出し、本発明を完成するにいたった。      
【００１７】
上記結晶性層状リン酸スズは、その結晶構造において層状構造を有するリン酸スズであるが、この結晶性層状リン酸スズが、１００℃以上の温度領域でしかも乾燥した条件下においても優れたプロトン伝導性を示す理由については、現在のところ必ずしも明確ではないが、結晶性層状リン酸スズの層間に存在する結晶水と、骨格のリン酸基との相互作用により、プロトンを効率よく伝導させることによるものと考えられる。
【発明の効果】
【００１８】
本発明によれば、１００℃以上の温度領域でしかも乾燥した条件下においても優れたプロトン伝導性を示すプロトン伝導性固体電解質膜を提供することができる。例えば、本発明のプロトン伝導性固体電解質膜は、１００℃、１５０℃、２００℃において１０-3Ｓ／ｃｍ以上のプロトン伝導性を示し、その優れたプロトン伝導性は乾燥した条件下においても大幅に低下することがなく、もとより、８０℃においても１０-3Ｓ／ｃｍ以上のプロトン伝導性を示すことができる。
【００１９】
そして、本発明のプロトン伝導性固体電解質膜を用いることにより、電極の被毒が少なく、優れた特性を発揮できる燃料電池を提供することができる。
【発明を実施するための最良の形態】
【００２０】
本発明において用いる結晶性層状リン酸スズは、例えば、本出願人の出願に係る特許第３００４２９１号公報に記載の方法によって製造することができる。
【００２１】
この特許第３００４２９１号公報では、例えば、４価のスズ化合物とリン酸源とを、Ｐ2 Ｏ5 ／ＳｎＯ2 のモル比に換算して０．５〜２．５の割合で混合して、１００℃〜３００℃で、水蒸気を吹き込みながら常圧下で反応させることによる結晶性層状リン酸スズを製造することができる。
【００２２】
また、結晶性層状リン酸スズは、上記以外にも、特開平８−１６５１０９号公報記載の方法で合成できるし、それ以外にも、例えば、水熱合成法、リン酸環流法、フッ素化錯体法などによっても合成することができる。
【００２３】
本発明において用いる結晶性層状リン酸スズは、例えば、化学量論比でＳｎとＨＰＯ4 とが結合した状態の組成式で示すと、Ｓｎ（ＨＰＯ4 ）2 ・Ｈ2 ＯやＳｎ（ＨＰＯ4 ）2 ・２Ｈ2 Ｏなどで表され、固体酸性物質であって、リン酸性のプロトンと層間に結晶水を保持した構造を有している。ただし、ＳｎとＨＰＯ4 とは必ずしも化学量論比で結合していることは要求されず、本発明で用いる結晶性層状リン酸スズは、Ｓｎ／Ｐのモル比に関して、０．３〜０．８の範囲内にあればよい。これは、Ｓｎ／Ｐのモル比が０．３より小さい場合は、上記結晶性層状リン酸スズの結晶性が非常に悪くなり、有効なプロトン伝導性を有しない無定型リン酸スズの割合が増加し、また、Ｓｎ／Ｐのモル比が０．８より大きい場合は、Ｓｎ3 （ＰＯ4 ）2 など他の結晶性成分の割合が増加して、結晶性層状リン酸スズの生成割合が低下してプロトン伝導性が低下するが、Ｓｎ／Ｐのモル比が０．３〜０．８の範囲では、１００℃以上の温度領域でしかも乾燥した条件下においても優れたプロトン伝導性を示すからである。そして、このＳｎ／Ｐのモル比としては、特に０．４〜０．６の範囲が好ましい。
【００２４】
上記結晶性層状リン酸スズは、粉体で得られるので、微粉末状にし、それのみで成形することが可能であるし、また、他の粉体状のプロトン伝導体と混合したり複合化して使用することも可能であり、さらには、バインダーと混合して使用することも可能である。
【００２５】
燃料電池における固体電解質として用いるには、対象材料を薄膜化する必要があるが、上記のように結晶性層状リン酸スズは微粉末状にすることが可能であることから、圧縮成型により容易に膜化できる。また、膜強度を高めるためには通常有機系または無機系のバインダーが混合されるが、結晶性層状リン酸スズはそれらのバインダーとの親和性がよく、それらのバインダーの使用によって膜強度を高めることができる。ただし、本発明のプロトン伝導性固体電解質膜においては、その特性を適正に発揮させるために、結晶性層状リン酸スズを５０質量％以上含有していることが好ましく、例えば、後記の実施例でも示すように、結晶性層状リン酸スズだけでプロトン伝導性固体電解質膜を構成してもよい。      
【００２６】
上記有機系バインダーとしては、例えば、エポキシ樹脂、アクリル樹脂、シリコン樹脂などを用いることができ、無機系バインダーとしては、例えば、ケイ酸塩、リン酸塩などを用いることができる。さらに、パーフルオロスルホン酸膜（具体的製品名としては、デュポン社製ナフィオン）などもバインダーとして用いることができる。
【００２７】
一般に、リン酸スズとしては、２価のＳｎ（2+）と４価のＳｎ（4+）の塩が知られており、２価のＳｎ（2+）塩としては、オルトリン酸のＳｎ3 （ＰＯ4 ）2 、ＳｎＨＰＯ4 、Ｓｎ（Ｈ2 ＰＯ4 ）2 などやピロリン酸塩のＳｎ2 Ｐ2 Ｏ7 、メタリン酸塩のＳｎ（ＰＯ3 ）2 などが知られており、４価のＳｎ（4+）塩としては、オルトリン酸のＳｎ3 （ＰＯ4 ）4 、Ｓｎ2 Ｏ（ＰＯ4 ）2 、Ｓｎ（ＨＰＯ4 ）2 ・Ｈ2 Ｏ、Ｓｎ（ＨＰＯ4 ）2 ・２Ｈ2 Ｏなどやピロリン酸塩のＳｎ2 Ｐ2 Ｏ7 、メタリン酸塩のＳｎＨ2 Ｐ2 Ｏ8 などが知られている。
【００２８】
これらのリン酸スズを製造する場合、例えば、リン酸やリン酸ソーダなどの水溶液と塩化スズなどの可溶性スズ塩とを混合して反応させると無定型リン酸スズが得られ、また、リン酸と水酸化スズとの加熱焼成法によっても無定型または非層状構造のリン酸スズを得ることができる。しかしながら、本発明で用いる結晶性層状リン酸スズは、これらの方法によっては製造することができず、また、先に特許文献３として示した英国特許第１，１１０，４２５号明細書では、その出願日から推定して、上記のような非層状構造のリン酸スズを得ていたものと推測される。
【実施例】
【００２９】
次に実施例を挙げて本発明をより具体的に説明する。ただし、本発明はこれらの実施例にのみ限定されるものではない。なお、以下の実施例などにおいて、溶液の濃度を示す％は、特にその基準を付記しないかぎり、質量％である。
【００３０】
実施例１
結晶性層状リン酸スズの合成例１
塩化第２スズ（ＳｎＣｌ4 ：試薬一級）４３．３ｇを純水５００ｍｌに溶解し、これとは別にリン酸ナトリウム（Ｎａ2 ＨＰＯ4 ・１２Ｈ2 Ｏ：試薬一級）１４３．２ｇを純水５００ｍｌに溶解させた。上記塩化第２スズ溶液を攪拌しつつ、その中に上記リン酸ナトリウム水溶液を滴下して沈殿物を得た。ろ別後、沈殿物を磁性ルツボに入れ、そこに８５％リン酸１１．３ｇを加えて攪拌した後、ルツボを２００℃に温度設定した電気炉に入れ、２００℃に加熱した水蒸気を吹き込み、水蒸気の存在下で、２００℃で４時間反応させた。反応後、水洗し、６０℃にて乾燥した。得られた反応物の粉末Ｘ線回折プロファイルを調べたところ、Ｓｎ（ＨＰＯ4 ）2 ・Ｈ2 ＯのＸ線回折プロファイルと一致したことから、得られた物質は結晶性層状リン酸スズであることが確認された。
【００３１】
また、上記反応物に対して蛍光Ｘ線分析による元素分析を行ったところ、Ｓｎ／Ｐのモル比は０．５１であった。
【００３２】
プロトン伝導性固体電解質膜の作製
上記合成例１で得られた層状リン酸スズ粉体を、４００ＭＰａの圧力で一軸加圧成型してプロトン伝導性固体電解質膜を作製し、その両面に真空下でＡｕを蒸着して試験用サンプルとした。
【００３３】
プロトン伝導率の測定（交流インピーダンス法）
上記プロトン伝導性固体電解質膜の試験用サンプルを、温度１５０℃で、各相対湿度の環境下（数％から９５％まで相対湿度を徐々に上昇させてゆきながら測定）にて、交流インピーダンス法により導電率を測定した。すなわち、交流電圧印加時の応答電流より複素平面インピーダンスプロットを得、電解質と電極との抵抗成分を分離することにより、上記試験用サンプル中の結晶性層状リン酸スズの抵抗の実数成分を求めて導電率に換算した。測定には、横川ヒューレットパッカード社製インピーダンスアナライザ、４１９２Ａを用い、周波数域は５Ｈｚ〜１３ＭＨｚ、印加電圧は０．１Ｖで測定を行った。この温度１５０℃での各相対湿度下における導電率を表１に示す。
【００３４】
また、同様の試験用サンプルを用いて、温度７５℃における各相対湿度下（１００％から０％へ相対湿度を減少させていきながら測定）の導電率を測定した。その結果を表２に示す。
【００３５】
なお、導電率〔ｌｏｇ（σ／Ｓｃｍ-1）〕は、その値が大きいほど、すなわち、マイナス（−）が付いた状態ではその数値そのものが小さいほど、導電率が高いことを示し、固体電解質膜としての特性が優れている。
【００３６】
【表１】
0004726036.tif 000002
【００３７】
【表２】
0004726036.tif 000003
【００３８】
表１に示すように、実施例１のプロトン伝導性固体電解質膜は、１５０℃という高温でしかも相対湿度が５％という乾燥した条件下においても、−３．１ｌｏｇ（σ／Ｓｃｍ-1）という高い導電率を示し、１００℃以上の温度領域でしかも乾燥した条件下においても高いプロトン伝導性を有していた。
【００３９】
また、表２に示すように、実施例１のプロトン伝導性固体電解質膜は、７５℃で相対湿度が０％という乾燥した条件下においても、−３．２ｌｏｇ（σ／Ｓｃｍ-1）という高い導電率を示し、乾燥した条件下においても高いプロトン伝導性を有していた。
【００４０】
実施例２
メタスズ酸（Ｈ2 ＳｎＯ3 ：日本化学産業社製）３３．７ｇを磁製ルツボに入れ、そこに８５％リン酸４６．０ｇを加え、ガラス棒で攪拌しながら、１８０℃に設定したホットプレート上で１５分間反応させた。その後、ルツボを１８０℃に温度設定した電気炉に入れ、１８０℃に加熱した水蒸気を吹き込み、水蒸気の存在下で、１８０℃で１５時間反応させた。                                                                              
【００４１】
得られた反応物を水洗し、６０℃にて乾燥した。乾燥後の反応物の粉末Ｘ線回折プロファイルを調べたところ、主たる結晶性成分がＳｎ（ＨＰＯ4 ）2 ・Ｈ2 ＯのＸ線回折プロファイルと一致したことから、得られた物質は結晶性層状リン酸スズであることが確認された。
【００４２】
また、上記反応物に対して蛍光Ｘ線分析による元素分析を行ったところ、Ｓｎ／Ｐのモル比は０．４５であった。
【００４３】
この実施例２で得られた結晶性層状リン酸スズを用いて固体電解質膜を実施例１と同様に作製し、そのプロトン伝導率を実施例１と同様に測定した。その結果を表３と表４に示す。
【００４４】
【表３】
0004726036.tif 000004
【００４５】
【表４】
0004726036.tif 000005
【００４６】
表３に示すように、実施例２のプロトン伝導性固体電解質膜は、１５０℃という高温でしかも相対湿度が５％という乾燥した条件下においても、−３．０ｌｏｇ（σ／Ｓｃｍ-1）という高い導電率を示し、１００℃以上の温度領域でしかも乾燥した条件下においても高いプロトン伝導性を有していた。
【００４７】
また、表４に示すように、実施例２のプロトン伝導性固体電解質膜は、７５℃で相対湿度が０％という乾燥した条件下においても、−３．３ｌｏｇ（σ／Ｓｃｍ-1）という高い導電率を示し、乾燥した条件下においても高いプロトン伝導性を有していた。
【００４８】
実施例３
結晶性層状リン酸スズの合成例３：〔環流法による合成例）
塩化第２スズ（ＳｎＣｌ4 ：試薬一級）１３．０ｇを純水１００ｍｌに溶解し、これとは別にリン酸ナトリウム（Ｎａ2 ＨＰＯ4 ・１２Ｈ2 Ｏ：試薬一級）３９．４ｇを純水１００ｍｌに溶解させた。上記塩化第２スズ水溶液を攪拌しつつ、その中に上記リン酸ナトリウム水溶液を滴下し、沈殿物を得た。
【００４９】
沈殿物をろ別した後、５００ｍｌのガラス製ナス型フラスコに入れ、そこに８５％リン酸１００ｇを加え、冷却管をつなぎ、マントルヒーターにて加熱し環流させた。その際の温度は約１４０℃であり、５０時間連続的に加熱を継続した。
【００５０】
環流反応後、得られた反応物を水洗し、６０℃にて乾燥した。乾燥後の反応物の粉末Ｘ線回折プロファイルを調べたところ、主たる結晶性成分がＳｎ（ＨＰＯ4 ）2 ・Ｈ2 ＯのＸ線回折プロファイルと一致したことから、得られた物質は結晶性層状リン酸スズであることが確認された。
【００５１】
また、上記反応物に対して蛍光Ｘ線分析による元素分析を行ったところ、Ｓｎ／Ｐのモル比は０．５５であった。
【００５２】
この実施例３で得られた結晶性層状リン酸スズを用いて実施例１と同様に固体電解質膜を作製し、そのプロトン伝導率を実施例１と同様に測定した。その結果を表５と表６に示す。
【００５３】
【表５】
0004726036.tif 000006
【００５４】
【表６】
0004726036.tif 000007
【００５５】
表５に示すように、実施例３のプロトン伝導性固体電解質膜は、１５０℃という高温でしかも相対湿度が５％という乾燥した条件下においても、−３．３ｌｏｇ（σ／Ｓｃｍ-1）という高い導電率を示し、１００℃以上の温度領域でしかも乾燥した条件下においても高いプロトン伝導性を有していた。
【００５６】
また、表６に示すように、実施例３のプロトン伝導性固体電解質膜は、７５℃で相対湿度が０％という乾燥した条件下においても、−３．５ｌｏｇ（σ／Ｓｃｍ-1）という高い導電率を示し、乾燥した条件下においても高いプロトン伝導性を有していた。
【００５７】
比較例１
リン酸スズ〔Ｓｎ 3（ＰＯ4 ）2 〕の合成例
硫酸第一スズ（ＳｎＳＯ4 ：試薬一級）１０．０ｇを１０％硫酸水溶液１００ｍｌに溶解した。これとは別にリン酸ナトリウム（Ｎａ2 ＨＰＯ4 ：試薬一級）９．９ｇを純水１００ｍｌに溶解させた。上記硫酸第一スズ水溶液を攪拌しつつ、その中に上記リン酸ナトリウム水溶液を滴下し、白色の沈殿物を得た。その後、遠心分離し、水洗後、６０℃にて乾燥した。乾燥後の反応物の粉末Ｘ線回折プロファイルを調べたところ、結晶性の成分がＳｎ3 （ＰＯ4 ）2 のＸ線回折プロファイルと一致したことから、得られた物質はリン酸スズ〔Ｓｎ3 （ＰＯ4 ）2 〕であることが確認された。
【００５８】
この比較例１で得られたリン酸スズを用いて実施例１と同様に固体電解質膜を作製し、そのプロトン伝導率を実施例１と同様に測定したところ、測定温度１５０℃、相対湿度７５％において、導電率が−６．２ｌｏｇ（σ／Ｓｃｍ-1）と、実施例１〜３に比べて、桁違いに低く、実施例１〜３のプロトン伝導性固体電解質膜のような高いプロトン伝導性を示さなかった。
【００５９】
比較例２
無定型リン酸スズの合成例
塩化第２スズ（ＳｎＣｌ4 ：試薬一級）３７．２ｇを純水１００ｍｌに溶解した。これとは別にリン酸ナトリウム（Ｎａ2 ＨＰＯ4 ：試薬一級）４０．２ｇを純水２５０ｍｌに溶解させた。上記塩化第２スズ水溶液を攪拌しつつ、その中に上記リン酸ナトリウム水溶液を滴下し、白濁のゾル状スラリーを得た。そして、このスラリーから遠心分離により白色の沈殿物を得た。得られた沈殿物を６０℃にて乾燥した。
【００６０】
乾燥後の反応物の粉末Ｘ線回折プロファイルを調べたところ、特定のピークは認められず、また、蛍光Ｘ線分析によってリン元素およびスズ元素を確認できたことから、得られた物質は無定型リン酸スズであることが確認された。
【００６１】
この比較例２で得られた無定型リン酸スズを用いて実施例１と同様に固体電解質膜を作製し、そのプロトン伝導率を実施例１と同様に測定したところ、測定温度１５０℃、相対湿度７５％において、導電率が−４．５ｌｏｇ（σ／Ｓｃｍ-1）と実施例１〜３のプロトン伝導性固体電解質膜に比べてかなり低い値を示した。
【００６２】
燃料電池での評価例
単位セルの作製：
白金担持カーボン粒子（白金含有量３５質量％）にエタノールと水との質量比５０：５０エタノール−水を加えたペーストを、２枚のカーボン紙にカーボン粒子の付着量が０．６ｍｇ／ｃｍになるように塗布した。その後１０５℃で１０時間乾燥して、ガス拡散電極を作製した。
【００６３】
この２枚の電極を用いて、実施例１で作製した固体電解質膜を挟み、プレス圧１００ＭＰａ、１５０℃で３０秒間ホットプレスし、単位セルを作製した。
【００６４】
燃料電池での評価：
上記で作製した単位セルとセパレータを、燃料電池単セル評価装置にセットし、恒温・恒湿装置内で、アノード極に水素ガス、カソード極に空気を導入し、温度１２０℃、相対湿度７５％での単セルの電圧−電流特性試験を行った。
【００６５】
その結果、開放電圧は０．８５Ｖであり、０．４５Ｖでの電流は１００ｍＡを示し、燃料電池用の固体電解質膜としての有効性が確認できた。
【産業上の利用可能性】
【００６６】
このように、本発明のプロトン伝導性固体電解質膜は、燃料電池の固体電解質として優れた特性を有していた。また、本発明のプロトン伝導性固体電解質膜は、その１００℃以上の温度領域でしかも乾燥した条件下においても優れたプロトン伝導性を発揮するという特性を生かして、上記燃料電池以外にも、キャパシタ、エレクトロクロミック表示材料などの電気化学素子への応用が期待できる。